(57)【特許請求の範囲】
【請求項１】
下記（Ａ）〜（Ｄ）を含む熱硬化性樹脂組成物であり、
該熱硬化性樹脂組成物に含まれる（Ａ）ポリシロキサンと（Ｂ）エポキシ化合物のエポキシ当量の合計が２００〜７００ｇ／当量であり、
かつ、該熱硬化性樹脂組成物を熱処理することで形成される硬化物の、動的粘弾性測定による１５０℃における貯蔵弾性率が、１．４０×１０７〜１．２０×１０９Ｐａであることを特徴とする熱硬化性樹脂組成物。
（Ａ）ポリシロキサン：
エポキシ当量が３５０〜１０００ｇ／当量であり、かつ、下記式（１）で表されるポリシロキサンであって、
（Ｒ１Ｒ２Ｒ３ＳｉＯ１／２）a（Ｒ４Ｒ５ＳｉＯ２／２）ｂ（Ｒ６ＳｉＯ３／２）ｃ
（ＳｉＯ４／２）ｄ（ＯＲ７）  ・・・（１）
〔式（１）において、Ｒ１、Ｒ２、Ｒ３、Ｒ４、Ｒ５、Ｒ６、Ｒ７のうち少なくとも１つ以上がエポキシ含有基であり、エポキシ含有基以外の官能基はそれぞれ独立して１価の酸素原子、硫黄原子を含んでいてもよい炭素数１〜１０の炭化水素基を示し、かつそのうちの１０ｍｏｌ％以上は炭素数１〜８の置換されていてもよい芳香族基である。ａは０〜０．３、ｂは０．２〜１．０、ｃは０．１〜０．７、ｄは０〜０．２の数を示す。〕
前記式（１）で示される（Ａ）ポリシロキサンの式中における（Ｒ４Ｒ５ＳｉＯ２／２）成分が、下記式（２）で表される構造からなり、
（Ｒ８Ｒ９ＳｉＯ２／２）ｎ（Ｒ１０Ｒ１１ＳｉＯ２／２）ｍ  ・・・（２）
〔式（２）において、Ｒ８、Ｒ９の少なくともいずれか一方が炭素数１〜８の置換されていてもよい芳香族基であり、それ以外のＲ８、Ｒ９、Ｒ１０、Ｒ１１はそれぞれ独立して１価の酸素原子、硫黄原子を含んでいてもよい炭素数１〜１０の炭化水素基を表す。ｎはｎ≧１、ｍはｍ≧０の数を示す。〕
式（２）は、重量平均分子量５００以上のオリゴマーである。
（Ｂ）  シクロヘキシル基を有する脂環式エポキシ化合物
（Ｃ）  カルボン酸無水物：
（但し、カルボン酸無水物の当量比は、前記（Ａ）及び前記（Ｂ）の混合後のエポキシ基１モルに対して、０．４〜１．２である。）
（Ｄ）  硬化触媒
【請求項２】
（Ｃ）カルボン酸無水物が、脂環式カルボン酸無水物である、請求項１記載の半導体デバイス用部材。
【請求項３】
請求項１又は２記載の熱硬化性樹脂組成物を硬化させた硬化物よりなることを特徴とする、半導体デバイス用部材。
【請求項４】
請求項３記載の半導体デバイス用部材を少なくとも備えてなることを特徴とする半導体発光デバイス。
【発明の詳細な説明】
【技術分野】
【０００１】
本発明は、新規な熱硬化性樹脂組成物、半導体デバイス用部材、及びそれを用いた半導体デバイスに関する。詳しくは、密着性、耐熱性、耐光性、成膜性に優れた熱硬化性樹脂組成物、半導体デバイス用部材、及びそれを用いた半導体デバイスに関する。
【背景技術】
【０００２】
半導体デバイス、特に発光ダイオード（ｌｉｇｈｔ  ｅｍｉｔｔｉｎｇ  ｄｉｏｄｅ：以下適宜「ＬＥＤ」と略する。）や半導体レーザー等の半導体発光デバイスにおいては、半導体発光素子を透明の樹脂等の部材（半導体デバイス用部材）によって封止したものが一般的である。
この半導体デバイス用部材としては、例えばエポキシ樹脂が用いられている。また、この封止樹脂中に蛍光体などの波長変換物質を含有させることによって、半導体発光素子からの発光波長を変換するものなどが知られている。
【０００３】
しかし、エポキシ樹脂は、その硬化物が高い架橋密度を有することに由来してガスバリア性に優れることから素子、電極に使用している金属において、大気中の酸素、硫黄系化合物との接触により腐食、変色する現象については回避できるものの、可とう性が乏しく、かつ一般的に吸湿性が高いものが多いので、半導体デバイスを長時間使用した際に生ずる半導体発光素子からの熱応力によってクラックが生じたり、あるいは半導体容器からの剥離また水分の浸入により蛍光体や発光素子が劣化したりするなどの課題があった。
【０００４】
また近年、発光波長の短波長化に伴いエポキシ樹脂が劣化して着色するために、長時間の点灯及び高出力での使用においては半導体デバイスの輝度が著しく低下するという課題もあった（特許文献１）。
これらの課題に対して、分子内にエポキシ基とともに耐熱性、紫外耐光性、可とう性に優れるシリコーンユニットを併せ持つエポキシシリコーン樹脂をエポキシ樹脂の代替あるいは併用アイテムとして使用することが提案されている。しかし、エポキシシリコーン樹脂は、特に半導体発光デバイス用パッケージ部材、構造が多様化するなかで、分子中のエポキシ基量を増加させるとガスバリア性は向上するものの可とう性が乏しくなることからクラック、剥離、しわなどの信頼性および外観不良が回避できなくなる。一方、エポキシ量を低減すると容器からのクラック、剥離は良化するものの、ガスバリア性が低くなるというトレードオフの関係であることから、両立についていまだ不十分であった（特許文献２）。
【０００５】
また、低応力化を目的として、反応性官能基を有しない芳香族基を有するシリコーン樹脂に、Ｓｉを有しないエポキシ樹脂を複合させる方法も開示されているが、ガスバリア性およびクラック、剥離、しわなどの信頼性および外観不良の改善効果はいまだ不十分であった（特許文献３）。
【先行技術文献】
【特許文献】
【０００６】
【特許文献１】特開平０７−３０９９２７号公報
【特許文献２】ＷＯ２００７／１２５９５６国際公開パンフレット
【特許文献３】特開２００６−２７４２４９号公報
【発明の概要】
【発明が解決しようとする課題】
【０００７】
以上の背景から、種々の構成材料からなる半導体発光デバイス用パッケージに対する密着性、ガスバリア性、耐熱性、耐光性、成膜性に優れ、長期間使用してもクラックや剥離、着色を生じることなく半導体デバイスを封止し、蛍光体を保持することのできる半導体デバイス用部材が求められていた。
本発明は、上述の課題に鑑みてなされたものである。すなわち、本発明の目的は、種々の構成材料からなる半導体発光デバイス用パッケージに対する密着性、ガスバリア性、耐熱性、耐光性、成膜性に優れ、長期間使用してもクラックや剥離、着色を生じることなく半導体デバイスを封止し、必要に応じて蛍光体を保持することのできる新規な熱硬化性樹脂組成物、該熱硬化性樹脂組成物を硬化させた半導体デバイス用部材、およびこれらを用いた半導体デバイスを提供することにある。
【課題を解決するための手段】
【０００８】
本発明者らは、上記目的を達成するために鋭意検討を重ねた結果、熱硬化性樹脂組成物のエポキシ量とともに、実際の使用形態である硬化物の物性に着目し、動的粘弾性測定における貯蔵弾性率について、課題であるガスバリア性と密着性との相関が高いことを見出した。すなわち、特定量のエポキシ基および芳香族基を有する（Ａ）ポリシロキサンと、前記（Ａ）ポリシロキサンと（Ｂ）エポキシ化合物の合計のエポキシ量が特定の範囲に調整した熱硬化性樹脂組成物において、硬化物の動的粘弾性測定における貯蔵弾性率をある特定の範囲内に調整することで、はじめてガスバリア性と密着性を両立できることから、半導体デバイス用部材として優れていることを見出し、本発明を完成させた。
【０００９】
即ち、本発明の要旨は、以下の［１］〜［５］に存する。
［１］下記（Ａ）〜（Ｄ）を含む熱硬化性樹脂組成物であり、該熱硬化性樹脂組成物に含まれる（Ａ）ポリシロキサンと（Ｂ）エポキシ化合物のエポキシ当量の合計が２００〜７００ｇ／当量であり、かつ、該熱硬化性樹脂組成物を熱処理することで形成される硬化物の、動的粘弾性測定による１５０℃における貯蔵弾性率が、１．４０×１０７〜１．２０×１０９Ｐａであることを特徴とする熱硬化性樹脂組成物。
（Ａ）ポリシロキサンのエポキシ当量が３５０〜１０００ｇ／当量であり、かつ、下記式（１）で表されるポリシロキサン        
（Ｒ１Ｒ２Ｒ３ＳｉＯ１／２）a（Ｒ４Ｒ５ＳｉＯ２／２）ｂ（Ｒ６ＳｉＯ３／２）ｃ
（ＳｉＯ４／２）ｄ（ＯＲ７）  ・・・（１）
〔式（１）において、Ｒ１、Ｒ２、Ｒ３、Ｒ４、Ｒ５、Ｒ６、Ｒ７のうち少なくとも１つ以上がエポキシ含有基であり、エポキシ含有基以外の官能基はそれぞれ独立して１価の酸素原子、硫黄原子を含んでいてもよい炭素数１〜１０の炭化水素基を示し、かつそのうちの１０ｍｏｌ％以上は炭素数１〜８の置換されていてもよい芳香族基である。ａは０〜０．３、ｂは０．２〜１．０、ｃは０．１〜０．７、ｄは０〜０．２の数を示す。〕
（Ｂ）  エポキシ化合物
（Ｃ）  硬化剤
（Ｄ）  硬化触媒
［２］前記式（１）で示される（Ａ）ポリシロキサンの式中における（Ｒ４Ｒ５ＳｉＯ２／２）成分が、下記式（２）で表される構造からなることを特徴とする［１］に記載の熱硬化性樹脂組成物。
（Ｒ８Ｒ９ＳｉＯ２／２）ｎ（Ｒ１０Ｒ１１ＳｉＯ２／２）ｍ  ・・・（２）
（式（２）において、Ｒ８、Ｒ９の少なくともいずれか一方が炭素数１〜８の置換されていてもよい芳香族基であり、それ以外のＲ８、Ｒ９、Ｒ１０、Ｒ１１はそれぞれ独立して１価の酸素原子、硫黄原子を含んでいてもよい炭素数１〜１０の炭化水素基を表す。ｎはｎ≧１、ｍはｍ≧０の数を示す。）
［３］前記式（２）が、重量平均分子量５００以上のオリゴマーであることを特徴とする［２］に記載の熱硬化性樹脂組成物。
［４］［１］〜［３］のいずれかに記載の熱硬化性樹脂組成物を硬化させた硬化物よりなることを特徴とする、半導体デバイス用部材。
［５］［４］に記載の半導体デバイス用部材を少なくとも備えてなることを特徴とする半導体発光デバイス。
【発明の効果】
【００１０】
本発明の熱硬化性樹脂組成物は、半導体デバイス容器に対する密着性、ガスバリア性、耐熱性、耐光性、成膜性に優れ、長期間使用してもクラックや剥離、着色を生じることなく半導体デバイスを封止することが可能であり、本発明によれば、優れた半導体デバイス用部材を提供することが可能である。
また、本発明の半導体発光デバイスは、上述の本発明の半導体デバイス用部材を用いているため、長期間使用しても封止材などにクラックや剥離、着色を生じることなく、長期にわたって性能を維持することができる。
【図面の簡単な説明】
【００１１】
【図１】本発明の半導体発光デバイスの一態様を表す概念図である。
【発明を実施するための形態】
【００１２】
以下、本発明を詳細に説明するが、本発明は以下の実施の形態に限定されるものではなく、その要旨を逸脱しない範囲内であれば種々に変更して実施することができる。
本発明の熱硬化性樹脂組成物は、下記（Ａ）〜（Ｄ）を含むものであり、該熱硬化性樹脂組成物に含まれる（Ａ）ポリシロキサンと（Ｂ）エポキシ化合物のエポキシ当量の合計が２００〜７００ｇ／当量であり、かつ、該熱硬化性樹脂組成物を熱処理することで形成される硬化物の、動的粘弾性測定による１５０℃における貯蔵弾性率が、１．４０×１０７〜１．２０×１０９であることを特徴とするものである。
（Ａ）ポリシロキサンのエポキシ当量が３５０〜１０００ｇ／当量であり、かつ、下記式（１）で表されるポリシロキサン
（Ｒ１Ｒ２Ｒ３ＳｉＯ１／２）a（Ｒ４Ｒ５ＳｉＯ２／２）ｂ（Ｒ６ＳｉＯ３／２）ｃ
（ＳｉＯ４／２）ｄ（ＯＲ７）・・・（１）
〔前記式（１）において、Ｒ１、Ｒ２、Ｒ３、Ｒ４、Ｒ５、Ｒ６、Ｒ７のうち少なくとも１つ以上がエポキシ含有基であり、エポキシ含有基以外の官能基はそれぞれ独立して１価の酸素原子、硫黄原子を含んでいてもよい炭素数１〜１０までの炭化水素基を示し、かつそのうちの１０ｍｏｌ％以上は炭素数１〜８の置換されていてもよい芳香族基である。ａは０〜０．３、ｂは０．２〜１．０、ｃは０．１〜０．７、ｄは０〜０．２の数を表す。〕
（Ｂ）  エポキシ化合物
（Ｃ）  硬化剤
（Ｄ）  硬化触媒
本発明の熱硬化性樹脂組成物は、その用途などに応じてその他の成分を含有させることができる。例えば、本発明の熱硬化性樹脂組成物を硬化させることにより得られる本発明の半導体デバイス用部材を半導体発光デバイス用部材として用いる場合は、本発明の熱硬化性樹脂組成物に蛍光体や無機微粒子を含有させることが好ましい。
【００１３】
以下、本発明の熱硬化性樹脂組成物の各成分について説明する。
［（Ａ）ポリシロキサン］
本発明の熱硬化性樹脂組成物に用いられる（Ａ）ポリシロキサン（以下、「（Ａ）成分」と称する場合がある。）は、エポキシ基を必須とするポリシロキサンである。以下、（Ａ）成分について詳細に説明する。
【００１４】
（Ａ）成分は、式：Ｒ３３ＳiＯ１／２で示される単位（Ｍ単位）、式：Ｒ２２ＳiＯ２
／２で示される単位（Ｄ単位）、式：Ｒ１ＳiＯ３／２で示される単位（Ｔ単位）および
式：ＳiＯ４／２で示される単位（Ｑ単位）のうち、Ｄ単位成分とＴ単位成分を必須成分
として選ばれるエポキシ基を有するポリシロキサンであり、下記式（１）式にて示される。
（Ｒ１Ｒ２Ｒ３ＳｉＯ１／２）a（Ｒ４Ｒ５ＳｉＯ２／２）ｂ（Ｒ６ＳｉＯ３／２）ｃ（
ＳｉＯ４／２）ｄ（ＯＲ７）  ・・・  （１）
前記式（１）中において、Ｒ１、Ｒ２、Ｒ３、Ｒ４、Ｒ５、Ｒ６、Ｒ７のうち少なくとも１つ以上がエポキシ含有基であり、エポキシ含有基以外の官能基はそれぞれ独立して１価の酸素原子、硫黄原子を含んでいてもよい炭素数１〜１０の炭化水素基であり、かつ、エポキシ含有基以外の官能基のうちの１０ｍｏｌ％以上は炭素数１〜８の置換されていてもよい芳香族基であることが必須の要件である。
【００１５】
ここで、前記Ｒ１、Ｒ２、Ｒ３、Ｒ４、Ｒ５、Ｒ６、Ｒ７のうちのエポキシ含有基以外の官能基は、その１５ｍｏｌ％以上が芳香族基であることが好ましく、その２０ｍｏｌ％以上が芳香族基であることがより好ましい。芳香族基が１０ｍｏｌ％以下であると、（Ｂ）エポキシ化合物との相溶性が悪化し、その硬化物が白濁する場合も発生するとともに充分なガスバリア性を付与することができなくなる傾向にある。
なお、「前記Ｒ１、Ｒ２、Ｒ３、Ｒ４、Ｒ５、Ｒ６、Ｒ７のうちのエポキシ含有基以外の官能基」とは、前記Ｒ１、Ｒ２、Ｒ３、Ｒ４、Ｒ５、Ｒ６、およびＲ７において、エポキシ基以外の官能基に対する芳香族基の割合のことである。
【００１６】
前記式（１）中のａ〜ｄについて説明する。
ａは、後述するＭ単位のモル数を示し、通常０以上、好ましくは０．１以上であり、また、通常０．３以下、好ましくは０．２以下である。
ｂは、後述するＤ単位のモル数を示し、通常０．２以上、好ましくは０．３以上であり、また、通常１．０以下、好ましくは０．８以下である。
ｃは、後述するＴ単位のモル数を示し、通常０．１以上、好ましくは０．２以上であり、また、通常０．７以下、好ましくは０．６以下である。
ｄは、後述するＱ単位のモル数を示し、通常０以上、また、通常０．２以下、好ましくは０．１以下である。
【００１７】
上記の範囲を外れると、硬化性が低下したり、ゲル状の化合物となったりすることがあり、半導体発光デバイス部材用として取り扱いが困難になる可能性がある。
また、前記式（１）において、（Ｒ４Ｒ５ＳｉＯ２／２）ｂ成分と、（Ｒ６ＳｉＯ３／２）ｃ成分とを必須とすることにより、ゲル化等のハンドリング性を損なうことなく、半導体発光デバイス部材として必要な密着性、ガスバリア性を付与することができるという効果が得られる。
【００１８】
前記式（１）において、炭素数１〜１０の１価の炭化水素基としては、メチル基、エチル基、プロピル基、ブチル基、ペンチル基、ヘキシル基、ヘプチル基などのアルキル基；ビニル基、アリル基、ブテニル基、ペンテニル基、ヘキセニル基などのアルケニル基；
フェニル基、トリル基、キシリル基などのアリール基；ベンジル基、フェネチル基などのアラルキル基；クロロメチル基、３−クロロプロピル基、３，３，３−トリフルオロプロピル基、ノナフルオロブチルエチル基などの置換アルキル基が例示される。
中でも、炭素数１〜８の１価の炭化水素基が好ましく、特にメチル基やフェニル基が好ましい。
【００１９】
また、前記式（１）において、エポキシ基含有基としては、２,３−エポキシプロピル
基、３,４−エポキシブチル基、４,５−エポキシペンチル基などのエポキシアルキル基；２−グリシドキシエチル基、３−グリシドキシプロピル基、４−グリシドキシブチル基な
どのグリシドキシアルキル基；β−（または２−）（３,４−エポキシシクロヘキシル）
エチル基、γ−（または３−）（３,４−エポキシシクロヘキシル)プロピル基などのエポキシシクロヘキシルアルキル基が例示される。中でも、β−（または２−）（３,４−エ
ポキシシクロヘキシル）エチル基が好ましい。
【００２０】
また、（Ｂ）のエポキシ化合物との相溶性を確保し、かつ取り扱いが容易な粘度を確保する観点から、前記式（１）で示される（Ａ）ポリシロキサンの式中における（Ｒ４Ｒ５ＳｉＯ２／２）成分は、下記式（２）で表される構造からなることが好ましい。
（Ｒ８Ｒ９ＳｉＯ２／２）ｎ（Ｒ１０Ｒ１１ＳｉＯ２／２）ｍ  ・・・（２）
（式（２）において、Ｒ８、Ｒ９の少なくともいずれか一方が炭素数１〜８の置換されていてもよい芳香族基であり、それ以外のＲ８、Ｒ９、Ｒ１０、Ｒ１１はそれぞれ独立して１価の酸素原子、硫黄原子を含んでいてもよい炭素数１〜１０の炭化水素基を表す。ｎはｎ≧１、ｍはｍ≧０の数を示す。）
さらに、前記式（２）で表される構造の重量平均分子量については、封止硬化物中から揮発することで、半導体発光装置の汚染あるいは、封止硬化物の応力を増大させる可能性がある環状体の新たな生成を抑制するという観点から５００以上であることが好ましく、７００以上であることがより好ましい。
【００２１】
（ポリシロキサン（Ａ）のエポキシ当量）
本発明で用いられる（Ａ）エポキシ基を有するポリシロキサンは、その置換基の一部において、エポキシ当量が３５０〜１０００ｇ／当量の範囲でエポキシ基を有することが必須の要件となる。これにより、半導体発光デバイス用パッケージに対する密着性を付与するともに、（Ｂ）のエポキシ化合物添加の際に、相溶化を促進するという効果が得られる。（Ａ）ポリシロキサンのエポキシ当量は、３５０〜９００ｇ／当量がより好ましく、３００〜８００ｇ／当量がさらに好ましく、２５０〜７００ｇ／当量が特に好ましい。
また、比較的硬度の低い半導体デバイス用部材を得たいときには、特に（Ａ）ポリシロキサンのエポキシ当量を、８５０〜９５０ｇ／当量にすることが好ましい。このような半導体デバイス部材は、応力緩和能が高く、熱履歴をかけたときにも基材から剥がれにくいという効果を有する。
エポキシ当量が３５０ｇ／当量以下であると、エポキシ基を有するポリシロキサンを含む熱硬化性組成物を半導体発光デバイス用部材として熱処理にて硬化させた際、その硬化物が硬すぎることで、加熱、冷却時に発生する応力を緩和することが不十分となるため、半導体発光デバイス中に設けられた配線を切断し、半導体発光デバイスとしての機能を失ってしまう可能性がある。また、エポキシ当量が１０００ｇ／当量以上になると、その硬化物が、大気中の酸素、硫黄系ガスから半導体発光デバイス中の金属電極をバリアすることが難しくなることから、金属電極の腐食が進行することで、半導体デバイスとしての機能を失ってしまう可能性がある。
【００２２】
［（Ａ）ポリシロキサンの製造方法］
本発明で用いられる（Ａ）エポキシ基を有するポリシロキサンは、その置換基の一部においてエポキシ基を有することが必須であるが、エポキシ基の導入方法としては、特に制限はないが、以下の方法が挙げられる。
（１）エポキシ基を有するシラン化合物をポリシロキサン製造原料として、エポキシ基を有しないシラン化合物および、またはそのオリゴマーと共加水分解、縮合反応する方法。（２）ヒドロシラン構造を含有するポリシロキサンにエポキシ基と二重結合基を有する化合物を付加させる方法。
（３）二重結合を有するポリシロキサンの二重結合部分を酸化させることで、エポキシ基に変換する方法。
【００２３】
エポキシ基を有するポリシロキサンを製造する方法は特に限定されないが、例えば、以
下に示す方法をとることができる。
式：Ｒ３３ＳiＯ１／２で示される単位（Ｍ単位）、式：Ｒ２２ＳiＯ２／２で示される単位（Ｄ単位）、式：Ｒ１ＳiＯ３／２で示される単位（Ｔ単位）および式：ＳiＯ４／２で示される単位（Ｑ単位）からなる群から選択される少なくとも１種を含有するシラン化合物および／またはシラン化合物を共加水分解・重縮合反応することで得られるオリゴマーと、エポキシ基を含有するアルコキシシランまたはその部分加水分解物とを、酸性および／または塩基性触媒の存在下に反応させる方法をとることができる。ここで、前記各Ｒのうちのエポキシ含有基以外の官能基は、その１０ｍｏｌ％以上が、炭素数１〜８の置換されていてもよい芳香族基であることが好ましい。
【００２４】
（原料）
Ｒ３３ＳiＯ１／２で示される単位（Ｍ単位）を導入するために使用されるシラン化合
物原料としては、トリメチルメトキシシラン、トリメチルエトキシシラン、トリフェニルメトキシシラン、トリフェニルシラノールなどが例示される。
Ｒ２２ＳiＯ２／２で示される単位（Ｄ単位）を導入するために使用されるシラン化合
物原料としては、ジメチルジメトキシシラン、メチルフェニルジメトキシシラン、メチルビニルジメトキシシラン、ジフェニルジメトキシシラン、ジメチルジエトキシシラン、メチルフェニルジエトキシシランなどが例示される。
【００２５】
また、Ｒ２２ＳiＯ２／２で示される単位（Ｄ単位）を導入するために使用される加水
分解縮合物オリゴマーとしては、ＧＥ東芝シリコーン社製ヒドロキシ末端ジメチルポリシロキサンでは、例えば、ＸＣ９６−７２３、ＸＦ３９０５、ＹＦ３０５７、ＹＦ３８００、ＹＦ３８０２、ＹＦ３８０７、ＹＦ３８９７などが例示される。
また、ヒドロキシ末端メチルフェニルポリシロキサン、ヒドロキシ末端ポリジメチルジフェニルシロキサンも好適に使用される。
ＧＥ東芝シリコーン社製ヒドロキシ末端ポリジメチルジフェニルシロキサンでは、例えば、ＹＦ３８０４などが例示される。
【００２６】
Ｇｅｌｅｓｔ社製両末端シラノール  ポリジメチルシロキサンでは、例えば、ＤＭＳＳ１２、ＤＭＳ−Ｓ１４などが例示される。
Ｇｅｌｅｓｔ社製両末端シラノール  ジフェニルシロキサン−ジメチルシロキサン  コポリマーでは、例えば、ＰＤＳ−１６１５が例示される。
Ｇｅｌｅｓｔ社製両末端シラノール  ポリジフェニルシロキサンでは、例えば、ＰＤＳ−９９３１が例示される。
【００２７】
加水分解縮合物オリゴマーの重量平均分子量は、本発明の半導体発光デバイス用部材を得ることができる限り任意であるが、通常５００以上であることが望ましい。
Ｒ２２ＳiＯ２／２で示される単位（Ｄ単位）を導入する方法としては、特に制限はな
いが、シラン化合物よりも加水分解縮合オリゴマーを原料として使用するほうが好ましい。これはシラン化合物を多用すると、重縮合体中の低沸環状体が多くなる可能性があり、低沸環状体は半導体デバイス部材として、硬化物を得る際に揮発してしまうため、重量歩留まりの低下や応力発生の原因となることがあるためである。さらに、低沸環状体を多く含む半導体デバイス用部材は耐熱性が低くなることがある。
特にフェニル基を有するメチルフェニルポリシロキサン、ジフェニル−ジメチルシロキサンコポリマー、ポリジフェニルシロキサンを原料として使用することが好ましい。
【００２８】
Ｒ１ＳiＯ３／２で示される単位（Ｔ単位）を導入するために使用されるシラン化合物
原料としては、メチルトリメトキシシラン、メチルトリエトキシシラン、エチルトリメトキシシラン、エチルトリエトキシシラン、ビニルトリメトキシシラン、フェニルトリメトキシシラン、３,３,３−トリフルオロプロピルトリメトキシシランおよびこれらの加水分
解縮合物が例示される。
【００２９】
ＳiＯ４／２で示される単位（Ｑ単位）を導入するために使用されるシラン化合物原料
としては、テトラメトキシシラン、テトラエトキシシラン、テトラプロポキシシランおよびこれらの加水分解縮合物が例示される。
エポキシ基を導入するために使用されるシラン化合物原料としては、γ−グリシドキシプロピルトリメトキシシラン、γ−グリシドキシプロピルトリエトキシシラン、２−（３，４−エポキシシクロヘキシル）エチルトリメトキシシラン、２−（３，４−エポキシシクロヘキシル）エチルトリエトキシシラン、（γ−グリシドキシプロピル）（メチル）ジメトキシシラン、（γ−グリシドキシプロピル）（ エチル）ジメトキシシラン、（γ−
グリシドキシプロピル）（メチル）ジエトキシシラン、（γ−グリシドキシプロピル）（エチル）ジエトキシシラン、〔２−（３，４−エポキシシクロヘキシルエチル〕（メチル）ジメトキシシラン、〔２−（３，４−エポキシシクロヘキシル）エチル〕（エチル）ジメトキシシラン、〔２−（３，４−エポキシシクロヘキシル）エチル〕（メチル）ジエトキシシラン、〔２−（３，４−エポキシシクロヘキシル）エチル〕（エチル）ジエトキシシラン、（γ−グリシドキシプロピル）（メトキシ）ジメチルシラン、（γ−グリシドキシプロピル）（メトキシ）ジエチルシラン、（γ−グリシドキシプロピル）（エトキシ）ジメチルシラン、（γ−グリシドキシプロピル）（エトキシ）ジエチルシラン、〔２−（３，４−エポキシシクロヘキシル）エチル〕（メトキシ）ジメチルシラン、
〔２−（３，４−エポキシシクロヘキシル）エチル〕（メトキシ）ジエチルシラン、〔２−（３，４−エポキシシクロヘキシル）エチル〕（ エトキシ）ジメチルシラン、〔２−
（３，４−エポキシシクロヘキシル）エチル〕（ エトキシ）ジエチルシラン、〔２−（
３，４−エポキシシクロヘキシル）エチル〕（ジメチル）ジシロキサン、３−エポキシプロピル(フェニル)ジメトキシシランなどが例示される。このうち特に用いられるのは、２−（３，４−エポキシシクロヘキシル）エチルトリメトキシシラン、γ−グリシドキシプロピルトリメトキシシランが挙げられる。
【００３０】
（触媒）
（Ａ）エポキシ基を有するポリシロキサンの製造方法では、上述の化合物および／またはそのオリゴマーを、酸性および／または塩基性触媒の存在下に反応させる。
酸性触媒は、アルコキシシラン原料の加水分解反応させるための触媒であり、酸性触媒の例としては、無機酸、有機酸、これらの酸無水物又は誘導体等が挙げられる。
前記無機酸としては、塩酸、リン酸、ホウ酸、炭酸などが例示される。
また、前記有機酸としては、例えば、ギ酸、酢酸、プロピオン酸、酪酸、乳酸、リンゴ酸、酒石酸、クエン酸、シュウ酸、マロン酸、コハク酸、グルタル酸、アジピン酸、フマル酸、マレイン酸、オレイン酸等などが挙げられる。
【００３１】
塩基性触媒は、共加水分解・縮合反応させるための触媒であり、例えば、水酸化ナトリウム、水酸化カリウム、水酸化セシウムなどのアルカリ金属の水酸化物；ナトリウム−ｔ−ブトキシド、カリウム−ｔ−ブトキシド、セシウム−ｔ−ブトキシドなどのアルカリ金属のアルコキシド；ナトリウムシラノレート化合物、カリウムシラノレート化合物、セシウムシラノレート化合物などのアルカリ金属のシラノール化合物が挙げられる。
【００３２】
なお、触媒を中和することにより、共加水分解・縮合反応を停止することができる。中和のためには、炭酸ガス、カルボン酸、炭酸水素塩、リン酸水素塩などの弱酸、アンモニア水などの弱塩基を添加することが好ましい。中和により生成した塩は、ろ過または水洗することにより、簡単に除去することができる。
（反応温度）
酸性および／または塩基性触媒による共加水分解・縮合反応において、反応温度は常圧においては、１０℃〜２００℃であることが好ましく、特に３０℃〜１５０℃であること
が好ましい。反応温度が低すぎると反応が充分に進行しないことがあり、また反応温度が高すぎるとケイ素原子結合有機基が熱分解することが懸念される。また、必要に応じて有機溶剤により反応系中の固形分濃度を調節し、さらに反応させてもよい。
【００３３】
（溶媒）
共加水分解・縮合反応させるために、必要に応じて水を添加してもよい。共加水分解・縮合反応を行なうために使用する水の量は、原料中のすべてのアルコキシ基が変換されるのに要する水量を１００％基準とした場合、通常８０重量％以上、中でも１００重量％以上の範囲が好ましい。加水分解率がこの範囲より少ない場合、共加水分解・縮合反応が不十分なため、硬化時に原料が揮発したり、硬化物の強度が不十分となったりする可能性がある。
【００３４】
また、共加水分解・縮合反応させるために、必要に応じて有機溶媒を添加してもよい。８０℃〜２００℃の沸点を有する有機溶剤を選択することにより、還流温度で容易に共加水分解・縮合反応を行うことができる。有機溶媒としては、例えば、炭素数１〜３の低級アルコール類、ジメチルホルムアミド、ジメチルスルホキシド、アセトン、テトラヒドロフラン、メチルセロソルブ、エチルセロソルブ、メチルエチルケトン、メチルイソブチルケトン、トルエン等を任意に用いることができるが、中でも強い酸性や塩基性を示さないものが共加水分解・縮合反応に悪影響を与えない理由から好ましい。有機溶媒は１種を単独で使用しても良いが、２種以上を任意の組み合わせ及び比率で併用することもできる。
【００３５】
共加水分解・縮合反応時に系内が分液し不均一となる場合には、溶媒を使用しても良い。溶媒としては、例えば、炭素数１〜３の低級アルコール類、ジメチルホルムアミド、ジメチルスルホキシド、アセトン、テトラヒドロフラン、メチルセロソルブ、エチルセロソルブ、メチルエチルケトン、メチルイソブチルケトン、トルエン、水等を任意に用いることができるが、中でも強い酸性や塩基性を示さないものが共加水分解・縮合に悪影響を与えない理由から好ましい。溶媒は１種を単独で使用しても良いが、２種以上を任意の組み合わせ及び比率で併用することもできる。
【００３６】
溶媒使用量は自由に選択できるが、半導体デバイスに塗布する際には溶媒を除去することが多いため、必要最低限の量とすることが好ましい。また、溶媒除去を容易にするため、沸点が１００℃以下、より好ましくは８０℃以下の溶媒を選択することが好ましい。なお、外部より溶媒を添加しなくても加水分解反応によりアルコール等の溶媒が生成するため、反応当初は不均一でも反応中に均一になる場合もある。
【００３７】
上記の共加水分解・縮合反応において溶媒を用いた場合には、通常、硬化させる前に共加水分解・縮合物から溶媒を留去することが好ましい。これにより、溶媒を含まない半導体発光デバイス用部材形成液（液状の共加水分解・縮合物）を得ることができる。溶媒を乾燥前に留去しておくことにより、脱溶媒収縮によるクラック、剥離、断線などを防止することができる。
【００３８】
溶媒の留去を行なう際の温度条件の具体的な範囲を挙げると、共加水分解・縮合反応物の主成分が留出しない程度の減圧下において、通常６０℃以上、好ましくは８０℃以上、より好ましくは１００℃以上、また、通常１５０℃以下、好ましくは１３０℃以下、より好ましくは１２０℃以下である。この範囲の下限を下回ると溶媒の留去が不十分となる可能性があり、上限を上回ると共加水分解・縮合反応物がゲル化する、あるいは歩留まりが低下する可能性がある。
【００３９】
（重量平均分子量）
（Ａ）ポリシロキサンの重量平均分子量は特に限定されないが、重量平均分子量が５０
０〜１００,０００の範囲であることが好ましく、特に１０００〜３０,０００の範囲であることが好ましい。
［（Ｂ）エポキシ化合物］
（Ｂ）エポキシ化合物としては、特に制限はないものの、特に耐光性に優れている脂肪族あるいは脂環族エポキシ化合物が好ましい。また、（Ｂ）エポキシ化合物は縮合されていてもよい。
【００４０】
特に好ましいエポキシ化合物としては、以下の式１、２にて例示されるシクロヘキシルエポキシ基を有する化合物、式３、４，５、６、７にて例示される脂環族グリシジルエーテル化合物が挙げられる。
【００４１】
【化１】
0005891617.tif 000002
【００４２】
これらの他に以下の芳香族エポキシ化合物を水素化して得られる脂環族エポキシ化合物を用いてもよい。ビスフェノールＡＤ，ビスフェノールＳ，テトラメチルビスフェノールＡ，テトラメチルビスフェノールＦ、テトラメチルビスフェノールＡＤ，テトラメチルビスフェノールＳ，テトラフルオロビスフェノールＡ などのビスフェノール類をグリシジ
ル化したビスフェノール型エポキシ樹脂、ジヒドロキシナフタレン、９，９−ビス（４−ヒドロキシフェニル）フルオレン等の２価のフェノール類をグリシジル化したエポキシ樹脂、１，１，１−トリス（４−ヒドロキシフェニル）メタン等のトリスフェノール類をグリシジル化したエポキシ樹脂、１，１，２，２−テトラキス（４−ヒドロキシフェニル）エタン等のテトラキスフェノール類をグリシジル化したエポキシ樹脂、フェノールノボラック、クレゾールノボラック、ビスフェノールＡ、ノボラック、臭素化ビスフェノールＡ
ノボラック等のノボラック類をグリシジル化したノボラック型エポキシ樹脂等を挙げる
ことができる。
【００４３】
（エポキシ当量）
本発明で用いられる（Ｂ）エポキシ化合物については、（Ａ）のポリシロキサンも含めた（Ａ）と（Ｂ）の混合後のエポキシ当量が２００〜７００ｇ／当量の範囲でエポキシ基を有することが必須の要件となる。エポキシ当量については、２５０〜６００ｇ／当量がより好ましく、３００〜５００ｇ／当量がさらに好ましい。
また、比較的硬度の低い半導体デバイス用部材を得たいときには、特に（Ａ）と（Ｂ）の混合後のエポキシ当量を４００〜６００ｇ／当量の範囲とすることが好ましい。このような半導体デバイス用部材は、応力緩和能が高く、熱履歴をかけたときにも基材から剥がれにくいという効果を有する。
【００４４】
（Ａ）と（Ｂ）の混合後のエポキシ当量が２００ｇ／当量以下であると、熱硬化性組成物を半導体発光デバイス用部材として熱処理にて硬化させた際、その硬化物が硬すぎることで、加熱、冷却時に発生する応力を緩和することが不十分となるため、半導体デバイス中に設けられた配線を切断し、半導体デバイスとしての機能を失ってしまう可能性がある。また、（Ａ）と（Ｂ）の混合後のエポキシ当量が１０００ｇ／当量以上になると、その硬化物が、大気中の酸素、硫黄系ガスから半導体発光デバイス中の金属電極をバリアすることが難しくなることで、金属電極の腐食が進行することに加え、硬化物の耐熱着色性が悪化による黄変により半導体発光デバイスとしての機能を失ってしまう可能性がある。
【００４５】
［（Ｃ）硬化剤］
本発明で用いられる（Ｃ）硬化剤については、特に制限はないものの、耐光性の観点からカルボン酸無水物が好ましい。
前記脂環式カルボン酸無水物としては、例えば、下記式（１０）〜（１５）で表される化合物や、４−メチルテトラヒドロフタル酸無水物、メチルナジック酸無水物、ドデセニルコハク酸無水物のほか、α − テルピネン、アロオシメン等の共役二重結合を有する脂環式化合物と無水マレイン酸とのディールス・アルダー反応生成物やこれらの水素添加物等を挙げることができる。
【００４６】
【化２】
0005891617.tif 000003
【００４７】
なお、前記ディールス・アルダー反応生成物やこれらの水素添加物としては、任意の構造異性体および任意の幾何異性体を使用することができる。
また、前記脂環式カルボン酸無水物は、硬化反応を実質的に妨げない限り、適宜に化学的に変性して使用することもできる。
【００４８】
これらの脂環式カルボン酸無水物のうち、組成物の流動性や透明性の点から、式（１０）、式（１１）、式（１２）または式（１３）で表される化合物等が好ましく、特に好ましくは式（１０）または式（１１）で表される化合物である。
本発明において、脂環式カルボン酸無水物は、単独でまたは２種以上を混合して使用することができる。
【００４９】
硬化剤使用量は、（Ａ）と（Ｂ）の混合後のエポキシ当量から算出されるエポキシ基１モルに対して、カルボン酸無水物基の当量比として、好ましくは０．４〜１．２、さらに好ましくは０．５〜１．０ である。この場合、該当量比が０．４未満でも１．２を超え
ても、得られる硬化物のガラス転移点（Ｔｇ）の低下や着色等の不都合を生じることがある。
【００５０】
［（Ｄ）硬化触媒］
本発明で用いられる（Ｄ）硬化触媒については、特に限定されるものではないが、例え
ば、ベンジルジメチルアミン、２，４，６−トリス（ ジメチルアミノメチル） フェノール、シクロヘキシルジメチルアミン、トリエタノールアミン等の３ 級アミン類；２−メ
チルイミダゾール、２−ｎ−ヘプチルイミダゾール、２−ｎ−ウンデシルイミダゾール、２−フェニルイミダゾール、２−フェニル−４−メチルイミダゾール、１−ベンジル−２−メチルイミダゾール、１−ベンジル−２−フェニルイミダゾール、１，２−ジメチルイミダゾール、２−エチル−４−メチルイミダゾール、１−（２−シアノエチル）−２−メチルイミダゾール、１−（２−シアノエチル）−２−ｎ−ウンデシルイミダゾール、１−（２−シアノエチル） −２−フェニルイミダゾール、１−（２−シアノエチル）−２−
エチル−４−メチルイミダゾール、２−フェニル−４−メチル−５−ヒドロキシメチルイミダゾール、２−フェニル−４，５−ジ（ヒドロキシメチル）イミダゾール、１−（２−シアノエチル）−２−フェニル−４，５−ジ〔（２’−シアノエトキシ）メチル〕イミダゾール、１−（２−シアノエチル）−２−ｎ−ウンデシルイミダゾリウムトリメリテート、１−（２−シアノエチル）−２−フェニルイミダゾリウムトリメリテート、１−（２−シアノエチル）−２−エチル−４−メチルイミダゾリウムトリメリテート、２，４−ジアミノ−６−〔２ ’−メチルイミダゾリル− （１' )〕エチル−ｓ−トリアジン、２，４
−ジアミノ−６−（２ ’−ｎ−ウンデシルイミダゾリル）エチル−ｓ−トリアジン、２
，４−ジアミノ−６−〔２’−エチル−４’−メチルイミダゾリル−（１' )〕エチル−
ｓ−トリアジン、２−メチルイミダゾールのイソシアヌル酸付加物、２−フェニルイミダゾールのイソシアヌル酸付加物、２，４−ジアミノ−６−〔２’−メチルイミダゾリル−（１' )〕エチル−ｓ−トリアジンのイソシアヌル酸付加物等のイミダゾール類；ジフェ
ニルフォスフィン、トリフェニルフォスフィン、亜リン酸トリフェニル等の有機リン系化合物；ベンジルトリフェニルフォスフォニウムクロライド、テトラ−ｎ− ブチルフォス
フォニウムブロマイド、メチルトリフェニルフォスフォニウムブロマイド、エチルトリフェニルフォスフォニウムブロマイド、ｎ−ブチルトリフェニルフォスフォニウムブロマイド、テトラフェニルフォスフォニウムブロマイド、エチルトリフェニルフォスフォニウムヨーダイド、エチルトリフェニルフォスフォニウムアセテート、メチルトリブチルホスホニウムジメチルホスフェート、テトラブチルホスホニウムジエチルホスホジチオネート、テトラ−ｎ−ブチルフォスフォニウムベンゾトリアゾレート、テトラ−ｎ−ブチルフォスフォニウムテトラフルオロボレート、テトラ−ｎ−ブチルフォスフォニウムテトラフェニルボレート、テトラフェニルフォスフォニウムテトラフェニルボレート等の４ 級フォス
フォニウム塩類；１，８−ジアザビシクロ［５．４．０］ウンデセン−７やその有機酸塩等のジアザビシクロアルケン類；オクチル酸亜鉛、アクチル酸錫、アルミニウムアセチルアセトン錯体等の有機金属化合物；テトラエチルアンモニウムブロマイド、テトラ−ｎ−ブチルアンモニウムブロマイド等の４ 級アンモニウム塩類；三フッ化ホウ素、ホウ酸ト
リフェニル等のホウ素化合物；塩化亜鉛、塩化第二錫等の金属ハロゲン化合物のほか、ジシアンジアミドやアミンとエポキシ樹脂との付加物等のアミン付加型促進剤等の高融点分散型潜在性硬化促進剤； 前記イミダゾール類、有機リン系化合物や４ 級フォスフォニウム塩類等の硬化促進剤の表面をポリマーで被覆したマイクロカプセル型潜在性硬化促進剤；アミン塩型潜在性硬化剤促進剤；ルイス酸塩、ブレンステッド酸塩等の高温解離型の熱カチオン重合型潜在性硬化促進剤等の潜在性硬化促進剤等を挙げることができる。
【００５１】
これらの（Ｄ）硬化触媒のうち、４級フォスフォニウム塩類、ジアザビシクロアルケン類、有機金属化合物および４級アンモニウム塩類が、無色透明で長時間加熱しても変色し難い硬化物が得られる点で好ましい。
前記（Ｄ）硬化触媒は、単独でまたは２種以上を混合して使用することができる。
（Ｄ）硬化触媒の使用量は、（Ａ）エポキシ基を有するポリシロキサンと（Ｂ）エポキシ化合物と（Ｃ）硬化剤の合計１００重量部に対して、好ましくは０.０１〜１重量部、
さらに好ましくは０．１〜０．７重量部である。この場合、（Ｄ）硬化触媒の使用量が０．０１重量部未満であると、硬化反応の促進効果が低下する傾向があり、一方１重量部を超えると、得られる硬化物に着色などの不都合を生じることがある。
【００５２】
［（Ａ）〜（Ｄ）成分の割合］
（Ａ）〜（Ｄ）の各成分の混合割合については、熱硬化性組成物に含まれる（Ａ）ポリシロキサンと（Ｂ）エポキシ化合物のエポキシ当量の合計が２００〜７００ｇ／当量となり、かつ、該熱硬化性組成物を硬化した際に、１５０℃での貯蔵弾性率が１．５０×１０７〜１．２０×１０９となれば特に制限はない。好ましい混合割合としては、熱硬化性組成物全体を１００重量％とした場合に（Ａ）ポリシロキサンは３０〜８０重量％であり、（Ｂ）エポキシ化合物は１〜７０重量％であり、（Ｃ）硬化剤は１〜８０重量％であり、（Ｄ）硬化触媒は０．００１〜２重量％である。
【００５３】
［熱処理方法］
本発明の半導体デバイス用部材は、上述の（Ａ）ポリシロキサン、（Ｂ）エポキシ化合物、（Ｃ）硬化剤、および（Ｄ）硬化触媒を含む熱硬化性樹脂組成物を熱処理することにより得られるものである。
熱処理するための加熱方法としては、特に限定されるものではなく、例えば、熱風循環式加熱、赤外線加熱、高周波加熱等の従来公知の方法を採用することができる。
【００５４】
熱処理条件は、熱硬化性樹脂組成物を所望の硬化状態にすることができれば特に制限はないが、例えば、９０℃〜２００℃で、０．２時間〜１０時間程度が好ましい。
得られる硬化物の内部応力を低減させることを目的とする場合は、例えば８０℃〜１２０℃で０．５時間〜３時間程度の条件で予備硬化させたのち、例えば１２０℃〜１８０℃で０．５時間〜３時間程度の条件で後硬化させることがさらに好ましい。
【００５５】
［半導体デバイス部材の特性］
本発明においては、上述の（Ａ）ポリシロキサン、（Ｂ）エポキシ化合物、（Ｃ）硬化剤、および（Ｄ）硬化触媒を含む熱硬化性樹脂組成物を熱処理することにより得られる硬化物が、動的粘弾性測定による１５０℃における１０Ｈｚにおける貯蔵弾性率が、通常１．４０×１０７Ｐａ以上、好ましくは１．５０×１０７Ｐａ以上、より好ましくは１．８０×１０７Ｐａ以上であり、また、通常１．２０×１０９Ｐａ以下、好ましくは９．５０×１０８Ｐａ以下である。
【００５６】
ここで、前記貯蔵弾性率とは、内部に貯蔵された応力の保持に関する指標であり、貯蔵弾性率が上述の範囲であると、形状が維持でき、かつ過剰な応力の緩和が可能になるという効果が得られる。また、前記熱処理とは、熱硬化性樹脂組成物を所望の硬化状態にすることができれば特に制限はなく、９０℃〜２００℃で、０．２時間〜１０時間程度の熱処理を行うことを言う。前記熱処理として、例えば、１５０℃で２時間の加熱を行えばよい。
【００５７】
貯蔵弾性率が、１．４０×１０７Ｐａより低いと、半導体デバイス部材として硬化させた際、形状の維持が困難になり、しわなどの外観不良を引き起こす傾向にあり、また、１．２０×１０９Ｐａより高いと、応力の緩和が困難になり、半導体デバイス中に設けられた配線を切断することや硬化時の熱処理やその後の使用における環境温度変化によってクラックが入りやすくなり、いずれも半導体発光デバイスとしての機能を失うことがある。また、貯蔵弾性率が１．４０×１０７Ｐａ〜２．０×１０８Ｐａの場合、特に応力緩和に優れ、ヒートショック試験等で良好な結果が得られる。
【００５８】
なお、貯蔵弾性率は、実施例に記載の方法で測定することができる。
［半導体デバイス用部材の用途］
本発明の半導体デバイス用部材の用途は特に限定されず、各種の半導体デバイスに用いることができるが、半導体発光デバイス用部材として用いることが好ましい。半導体発光
デバイス用部材としては、例えば、半導体発光素子等を封止するための部材（封止材）、ワイヤ等をリードフレーム等にボンディングする部材（ダイボンド剤）、半導体発光デバイスのパッケージの樹脂成形体を構成する部材（パッケージ材）など、各種の用途に使用することができる。用途に応じて、その他の成分を併用することができ、例えば、封止材として用いる場合は蛍光体、無機微粒子などを併用することが好ましく、ダイボンド剤として用いる場合は熱伝導剤、無機微粒子などを併用することが好ましく、パッケージ材として用いる場合は無機微粒子などを併用することが好ましい。
【００５９】
以下、本発明の半導体デバイス用部材を封止材として用いる場合について説明する。本発明の半導体デバイス用部材は、例えば、上述の（Ａ）ポリシロキサン、（Ｂ）エポキシ化合物、（Ｃ）硬化剤、および（Ｄ）硬化触媒を含む熱硬化性樹脂組成物に蛍光体、無機微粒子などを含有させて組成物とし、該組成物を半導体発光デバイスのパッケージのカップ内に充填後、硬化したり、適当な透明支持体上に薄層状に塗布したりすることにより、波長変換用部材として使用することができる。
【００６０】
なお、蛍光体や無機微粒子などは１種類を単独で用いてもよく、２種類以上を任意の組み合わせ及び比率で併用してもよい。また、蛍光体や無機微粒子の他に必要に応じてその他の成分を含有させてもよい。
（蛍光体）
蛍光体としては、後述の半導体発光素子の発する光に直接的または間接的に励起され、異なる波長の光を発する物質であれば特に制限はなく、無機系蛍光体であっても有機系蛍光体であっても用いることができる。例えば、以下に例示するような青色蛍光体、緑色蛍光体、黄色蛍光体、橙色ないし赤色蛍光体の１種または２種以上を用いることができる。所望の発光色を得られるよう、用いる蛍光体の種類や含有量を適宜調整することが好ましい。
【００６１】
＜青色蛍光体＞
青色蛍光体としては、発光ピーク波長が、通常４２０ｎｍ以上、中でも４３０ｎｍ以上、更には４４０ｎｍ以上であり、また、通常４９０ｎｍ以下、中でも４８０ｎｍ以下、更には４７０ｎｍ以下の範囲にあるものが好ましい。
具体的には、（Ｃａ，Ｓｒ，Ｂａ）ＭｇＡｌ１０Ｏ１７：Ｅｕ、（Ｓｒ，Ｃａ，Ｂａ，Ｍｇ）１０（ＰＯ４）６（Ｃｌ，Ｆ）２：Ｅｕ、（Ｂａ，Ｃａ，Ｍｇ，Ｓｒ）２ＳｉＯ４：Ｅｕ、（Ｓｒ，Ｃａ，Ｂａ，Ｍｇ）１０（ＰＯ４）６（Ｃｌ，Ｆ）２：Ｅｕ、（Ｂａ，Ｃａ，Ｓｒ）３ＭｇＳｉ２Ｏ８：Ｅｕが好ましく、（Ｂａ，Ｓｒ）ＭｇＡｌ１０Ｏ１７：Ｅｕ、（Ｃａ，Ｓｒ，Ｂａ）１０（ＰＯ４）６（Ｃｌ，Ｆ）２：Ｅｕ、Ｂａ３ＭｇＳｉ２Ｏ８：Ｅｕがより好ましい。
【００６２】
＜緑色蛍光体＞
緑色蛍光体としては、発光ピーク波長が、通常５００ｎｍ以上、中でも５１０ｎｍ以上、更には５１５ｎｍ以上であり、また、通常５５０ｎｍ以下、中でも５４２ｎｍ以下、更には５３５ｎｍ以下の範囲にあるものが好ましい。
具体的には、Ｙ３（Ａｌ，Ｇａ）５Ｏ１２：Ｃｅ、ＣａＳｃ２Ｏ４：Ｃｅ、Ｃａ３（Ｓｃ，Ｍｇ）２Ｓｉ３Ｏ１２：Ｃｅ、（Ｓｒ，Ｂａ）２ＳｉＯ４：Ｅｕ、β型サイアロン、（Ｂａ，Ｓｒ）３Ｓｉ６Ｏ１２：Ｎ２：Ｅｕ、ＳｒＧａ２Ｓ４：Ｅｕ、ＢａＭｇＡｌ１０Ｏ１７：Ｅｕ，Ｍｎが好ましい。
【００６３】
＜黄色蛍光体＞
黄色蛍光体としては、発光ピーク波長が、通常５３０ｎｍ以上、中でも５４０ｎｍ以上、更には５５０ｎｍ以上であり、また、通常６２０ｎｍ以下、中でも６００ｎｍ以下、更には５８０ｎｍ以下の範囲にあるものが好適である。
黄色蛍光体としては、Ｙ３Ａｌ５Ｏ１２：Ｃｅ、（Ｙ，Ｇｄ）３Ａｌ５Ｏ１２：Ｃｅ、（Ｓｒ，Ｃａ，Ｂａ，Ｍｇ）２ＳｉＯ４：Ｅｕ、（Ｃａ，Ｓｒ）Ｓｉ２Ｎ２Ｏ２：Ｅｕ、（Ｌａ，Ｙ，Ｇｄ，Ｌｕ）３（Ｓｉ，Ｇｅ）６Ｎ１１：Ｃｅが好ましい。
【００６４】
＜橙色ないし赤色蛍光体＞
橙色ないし赤色蛍光体としては、発光ピーク波長が、通常５７０ｎｍ以上、中でも５８０ｎｍ以上、更には５８５ｎｍ以上であり、また、通常７８０ｎｍ以下、中でも７００ｎｍ以下、更には６８０ｎｍ以下の範囲にあるものが好ましい。
具体的には、（Ｃａ，Ｓｒ，Ｂａ）２Ｓｉ５（Ｎ，Ｏ）８：Ｅｕ、（Ｃａ，Ｓｒ，Ｂａ）Ｓｉ（Ｎ，Ｏ）２：Ｅｕ、（Ｃａ，Ｓｒ，Ｂａ）ＡｌＳｉ（Ｎ，Ｏ）３：Ｅｕ、（Ｓｒ，Ｂａ）３ＳｉＯ５：Ｅｕ、（Ｃａ，Ｓｒ）Ｓ：Ｅｕ、（Ｌａ，Ｙ）２Ｏ２Ｓ：Ｅｕ、Ｅｕ（ジベンゾイルメタン）３・１，１０−フェナントロリン錯体等のβ−ジケトン系Ｅｕ錯体、カルボン酸系Ｅｕ錯体、Ｋ２ＳｉＦ６：Ｍｎが好ましく、（Ｃａ，Ｓｒ，Ｂａ）２Ｓｉ５（Ｎ，Ｏ）８：Ｅｕ、（Ｓｒ，Ｃａ）ＡｌＳｉ（Ｎ，Ｏ）：Ｅｕ、（Ｌａ，Ｙ）２Ｏ２Ｓ：Ｅｕ、Ｋ２ＳｉＦ６：Ｍｎがより好ましい。
【００６５】
また、橙色蛍光体としては、（Ｓｒ，Ｂａ）３ＳｉＯ５：Ｅｕ、（Ｓｒ，Ｂａ）２ＳｉＯ４：Ｅｕ、（Ｃａ，Ｓｒ，Ｂａ）２Ｓｉ５（Ｎ，Ｏ）８：Ｅｕ、（Ｃａ，Ｓｒ，Ｂａ）ＡｌＳｉ（Ｎ，Ｏ）３：Ｃｅが好ましい。
（無機微粒子）
無機微粒子（フィラー）の種類としては、シリカ、チタン酸バリウム、酸化チタン、酸化ジルコニウム、酸化ニオブ、酸化アルミニウム、酸化セリウム、酸化イットリウムなどの無機酸化物粒子やダイヤモンド粒子が例示されるが、目的に応じて他の物質を選択することもでき、これらに限定されるものではない。無機微粒子を含有させることで光学的特性や作業性を向上させることができる。混合する無機微粒子の種類は目的に応じて選択すればよい。
【００６６】
無機微粒子の形態は粉体状、スラリー状等、目的に応じいかなる形態でもよいが、透明性を保つ必要がある場合は、本発明の半導体発光デバイス用部材と屈折率を同等としたり、水系・溶媒系の透明ゾルとして半導体発光デバイス用部材形成液に加えたりすることが好ましい。
これらの無機微粒子（一次粒子）の重量平均メジアン径（Ｄ５０）は特に限定されないが、蛍光体粒子の１／１０以下程度であることが好ましい。具体的には、目的に応じて以下の重量平均メジアン径（Ｄ５０）のものが用いられる。
【００６７】
例えば、無機粒子を光散乱材として用いるのであれば、その重量平均メジアン径（Ｄ５０）は０．１〜１０μｍが好適である。また、例えば、無機微粒子を骨材として用いるのであれば、その重量平均メジアン径（Ｄ５０）は１ｎｍ〜１０μｍが好適である。また、例えば、無機微粒子を増粘剤（チキソ剤）として用いるのであれば、その重量平均メジアン径（Ｄ５０）は１０〜１００ｎｍが好適である。また、例えば、無機粒子を屈折率調整剤として用いるのであれば、その重量平均メジアン径（Ｄ５０）は１〜１０ｎｍが好適である。
【００６８】
また、分散性を改善するためにシランカップリング剤などの表面処理剤で表面処理されていてもよい。
本発明の半導体発光デバイス用部材における無機粒子の含有率は、本発明の効果を著しく損なわない限り任意であるが、その適用形態により自由に選定できる。例えば、無機粒子を光散乱剤として用いる場合は、その含有率は０．０１〜１０重量％が好適である。また、例えば、無機粒子を骨材として用いる場合は、その含有率は１〜５０重量％が好適である。また、例えば、無機粒子を増粘剤（チキソ剤）として用いる場合は、その含有率は
０．１〜２０重量％が好適である。また、例えば、無機粒子を屈折率調整剤として用いる場合は、その含有率は１０〜８０重量％が好適である。無機粒子の量が少なすぎると所望の効果が得られなくなる可能性があり、多すぎると硬化物の密着性、透明性、硬度等の諸特性に悪影響を及ぼす可能性がある。
【００６９】
［半導体発光デバイス］
本発明の発光体発光デバイスは、半導体発光素子を有し、且つ、少なくとも本発明の半導体発光デバイス用部材を使用している他は、その構成は制限されず、公知の装置構成を任意にとることが可能である。装置構成の具体例については後述する。
本発明の発光体発光デバイスにおける本発明の半導体発光デバイス用部材の使用方法に特に制限はないが、上述の通り封止材、ダイボンド剤等として用いることができる。上述の（Ａ）ポリシロキサン、（Ｂ）エポキシ化合物、（Ｃ）硬化剤、および（Ｄ）硬化触媒を含む熱硬化性樹脂組成物は、通常は液状であるので、必要に応じて硬化させて用いることが好ましい。前記熱硬化性樹脂組成物を目的とする形状を有する型に入れた状態で硬化させてもよいし、前記熱硬化性樹脂組成物を目的とする部位に塗布した状態で硬化を行うことにより、目的とする部位に直接、本発明の半導体発光デバイス用部材を形成することができる。
【００７０】
また、半導体発光素子としては、特に制限はないが、発光ダイオード（ＬＥＤ）やレーザーダイオード（ＬＤ）等が使用できる。
半導体発光素子の発光ピーク波長は、上述の発光体の吸収波長と重複するものであれば、特に制限されず、幅広い発光波長領域の発光体を使用することができる。通常は、紫外領域から青色領域までの発光波長を有する発光体が使用される。
【００７１】
半導体発光素子の発光ピーク波長の具体的数値としては、通常３００ｎｍ以上、好ましくは３３０ｎｍ以上、より好ましくは３６０ｎｍ以上であり、また、通常５１０ｎｍ以下、好ましくは４８０ｎｍ以下、より好ましくは４５０ｎｍ以下の発光ピーク波長を有する発光体を使用することが可能である。本発明の半導体発光デバイス部材は、高いガスバリア性と半導体発光デバイス用パッケージへの密着性を両立させるため、エポキシ基やフェニル基などの有機官能基あるいは有機化合物を導入しているため、耐光性の観点から、青色領域に発光を有する半導体発光素子との組み合わせが好ましいことから、４３０ｎｍ以上４７０ｎｍの波長範囲に発光ピークを有する半導体発光素子との組み合わせが特に好ましい。
【００７２】
中でも、半導体発光素子としては、ＧａＮ系化合物半導体を使用したＧａＮ系ＬＥＤやＬＤが好ましい。なぜなら、ＧａＮ系ＬＥＤやＬＤは、この領域の光を発するＳｉＣ系ＬＥＤ等に比し、発光出力や外部量子効率が格段に大きく、前記蛍光体と組み合わせることによって、低電力で非常に明るい発光が得られるからである。例えば、２０ｍＡの電流負荷に対し、通常ＧａＮ系ＬＥＤやＬＤはＳｉＣ系の１００倍以上の発光強度を有する。ＧａＮ系ＬＥＤやＬＤとしては、ＡｌＸＧａＹＮ発光層、ＧａＮ発光層又はＩｎＸＧａＹＮ発光層を有しているものが好ましい。中でも、発光強度が非常に高いことから、ＧａＮ系ＬＥＤとしては、ＩｎＸＧａＹＮ発光層を有するものが特に好ましく、ＩｎＸＧａＹＮ層とＧａＮ層との多重量子井戸構造のものがさらに好ましい。
【００７３】
なお、上記においてＸ＋Ｙの値は通常０．８〜１．２の範囲の値である。ＧａＮ系ＬＥＤにおいて、これら発光層にＺｎやＳｉをドープしたものやドーパント無しのものが発光特性を調節する上で好ましいものである。
ＧａＮ系ＬＥＤはこれら発光層、ｐ層、ｎ層、電極、及び基板を基本構成要素としたものであり、発光層をｎ型とｐ型のＡｌＸＧａＹＮ層、ＧａＮ層、又はＩｎＸＧａＹＮ層などでサンドイッチにしたヘテロ構造を有しているものが、発光効率が高くて好ましく、更
にヘテロ構造を量子井戸構造にしたものが、発光効率が更に高いため、より好ましい。
【００７４】
なお、半導体発光素子は、１個のみを用いてもよく、２個以上を任意の組み合わせ及び比率で併用してもよい。
［半導体発光デバイスの実施形態］
半導体発光装置は、例えば図１に示す様に、半導体発光素子１、樹脂成形体２、ボンディングワイヤ３、蛍光体含有部（波長変換部）４、リードフレーム５等から構成される。
なお、本明細書においてリードフレーム５等の導電性材料と絶縁性の樹脂成形体からなるものを、パッケージと称することがある。
【００７５】
半導体発光素子１は、近紫外領域の波長を有する光を発する近紫外半導体発光素子、紫領域の波長の光を発する紫半導体発光素子、青領域の波長の光を発する青色半導体発光素子などを用いることが可能であり、３００ｎｍ以上５２０ｎｍ以下の波長を有する光を発する。図１においては半導体発光素子が１つのみ搭載されているが、複数個の半導体発光素子を線状に、あるいは平面状に配置することも可能である。半導体発光素子１を平面状に配置することで、面照明とすることができ、このような実施形態はより出力を強くしたい場合に好適である。
【００７６】
パッケージを構成する樹脂成形体２は、リードフレーム５と共に成形されていてもよい。パッケージの形状は特段限定されず平面型でもカップ型でもよい。本発明の発光デバイス用部材は、この樹脂成形体２として用いることもできる。また、本発明の驚くべき効果の１つに、エポキシ基を有するポリシロキサンとエポキシ化合物を併用することにより、はじめて半導体発光デバイス用パッケージの材質として使用されているポリフタルアミドに対する密着性が非常に高くなることが確認されたことが挙げられる。そこで、発光デバイス用部材を蛍光体含有部に用いる場合は、パッケージを構成する樹脂成形体の材質をポリフタルアミドとすることで高い密着性を発現し、長期にわたる信頼性を確保できるという観点から好ましい。
【００７７】
リードフレーム５は導電性の金属からなり、半導体発光装置外から電源を供給し、半導体発光素子１に通電する役割を果たす。
ボンディングワイヤ３は、半導体発光素子１をパッケージに固定する役割を有する。また、半導体発光素子１が電極となるリードフレームと接触していない場合には、導電性のボンディングワイヤ３が半導体発光素子１への電源供給の役割を担う。ボンディングワイヤ３は、リードフレーム５に圧着し、熱及び超音波の振動を与えることで接着させる。本発明の発光デバイス用部材は、このボンディングワイヤの接着に用いるダイボンド剤としても用いることができる。
【００７８】
パッケージを構成する樹脂成形体２は、半導体発光素子１が搭載され、蛍光体を混合した蛍光体含有部（波長変換部）４により封止されている。
本発明の半導体発光デバイス用部材は、封止材として蛍光体含有部４に好適に用いることができる。蛍光体含有部４は、例えば、半導体発光デバイス用部材形成液に蛍光体、無機微粒子等を混合し、必要に応じて硬化させることで得ることができる。蛍光体含有部４に含まれる成分として本発明の半導体発光デバイス用部材を選択しない場合は、通常封止材に用いられることが知られている透光性の樹脂を適宜選択すればよく、具体的にはエポキシ樹脂、シリコーン樹脂、アクリル樹脂、ポリカーボネート樹脂などが挙げられ、シリコーン樹脂を用いることが好ましい。なお、これらの透光性の樹脂と、本発明の半導体発光デバイス用部材とを併用してもよい。
【００７９】
蛍光体は半導体発光素子１からの励起光を変換し、励起光と波長の異なる可視光を発する。蛍光体含有部４に含まれる蛍光体は、半導体発光素子１の励起光の波長に応じ、適宜
選択される。白色光を発する半導体発光装置（白色ＬＥＤ）において、青色光を発する半導体発光素子を励起光源とする場合には、緑色及び赤色の蛍光体を蛍光体層に含ませることで白色光を生成することができる。紫色光を発する半導体発光素子の場合には、青色及び黄色の蛍光体を蛍光体層に含ませること、または青色、緑色及び赤色の蛍光体を蛍光体層に含ませることで白色光を生成することができる。
【００８０】
［半導体発光デバイスの用途］
本発明の発光装置の用途は特に制限されず、通常の発光装置が用いられる各種の分野に使用することが可能であるが、演色性が高い、及び色再現範囲が広いことから、中でも照明装置や画像表示装置の光源として、とりわけ好適に用いられる。
【実施例】
【００８１】
以下、実施例を挙げて本発明をより具体的に説明するが、それらは本発明の説明を目的とするものであって、本発明をこれらの態様に限定することを意図したものではない。
[１]測定方法
［１−１］ゲルパーミエーションクロマトグラフィー（ＧＰＣ）測定
硬化性組成物の重量平均分子量Ｍｗおよび数平均分子量Ｍｎは、ゲルパーミエーションクロマトグラフィーにより下記条件で測定し、標準ポリスチレン換算値として示した。また、ポリシロキサンの０．５質量％テトラヒドロフラン溶液を調製し、その後、０．４５μｍのフィルターにて濾過したものを測定試料溶液とした。
装置：ポンプユニットＣＣＰＤ、ＲＩユニットＲＩ−８０１２、カラムオーブンユニット
ＣＯ−８０１１（東ソー社製）
カラム：ＧＦ−７Ｍ  ＨＱ、ＧＦ−５１０  ＨＱ（昭和電工社製）
溶離液：ＴＨＦ、流量１．０ｍＬ／分、サンプル濃度０．５％、注入量１００μＬ
［１−２］エポキシ当量
以下の操作と算出法により求めた。
【００８２】
各実施例および比較例で用いる（Ａ）ポリシロキサン約０．５ｇを２−プロパノール５０ｍｌに溶解した。この溶液に、塩酸/２−プロパノール混合溶液（体積比１：４）２５
ｍｌ、クレゾールレッドを添加した後、０．２規定水酸化ナトリウムにて滴定し、反応系内が赤色から黄色になり、紫色に変化した点を当量点とした。当量点より、（Ａ）ポリシロキサンのエポキシ当量を以下の式に従って算出した。
【００８３】
エポキシ当量（当量／ｇ）＝（Ｗ／（Ｖｒ−Ｖ））×（１０００/０．２）
Ｗ：試料の重量（ｇ）
Ｖｒ：塩酸／２−プロピルアルコール混合溶液２５ｍｌの滴定に必要な０．２Ｎ水酸化ナトリウムの溶液量（ｍＬ）
Ｖ：滴定量（ｍＬ）
［１−３］密着性評価方法
（１）実施例及び比較例の半導体デバイス用部材の硬化前の加水分解・重縮合液（熱硬化性樹脂組成物）を直径９ｍｍ、凹部の深さ１ｍｍのＡｇメッキ表面のポリフタルアミド製カップに滴下したものについて、１００℃にセットした熱風乾燥機内に０．５時間静置後、１５０℃に昇温後、さらに２時間静置することで硬化させて測定用サンプル（半導体デバイス用部材）を作製した。
【００８４】
（２）厚さ１ｍｍ、縦２５ｍｍ、横７０ｍｍのアルミ板に放熱用シリコーングリースを薄く塗り、得られた測定用サンプルを並べて温度６０℃、湿度９５％の雰囲気（以下適宜、「吸湿環境」という）下で２０時間吸湿させた。
（３）吸湿させた測定用サンプルを、前記（２）の吸湿環境下から取り出し、室温（２０〜２５℃）まで冷却させた。２６０℃に設定したホットプレート上に、吸湿させ冷却し
た測定用サンプルをアルミ板ごと戴置し、１分間保持した。この条件において、測定用サンプル実温は約５０秒で２６０℃に達し、その後１０秒間２６０℃に保持されることになる。
【００８５】
（４）加熱後のサンプルをアルミ板ごとステンレス製、室温の冷却板上に置き、室温まで冷却させた。目視及び顕微鏡観察により、測定用サンプルの前記ポリフタルアミド製カップからの剥離、しわ、濁りの発生が認められるものは、「外観不良」とした。
［１−４］水蒸気透過性評価
得られた硬化性組成物を乾燥膜厚が１ｍｍとなるようにアルミカップに仕込み、１００℃１時間、１５０℃３時間保持して、測定用サンプルを作製した。ＪＩＳＺ０２０８を参考に、容積２０ｃｍ３の容器内に２．０ｇの塩化カルシウムを秤量し、半径５．５ｍｍのサンプルを用いて容器を密閉した。この容器を温度６０℃および湿度９５％ＲＨで保管し、２４時間、または４８時間経過後、試験サンプルを秤量し重量増加で評価した。
【００８６】
算出式（比較例２の透過量が１００となるように定義）：
（水蒸気透過量）＝１００×（Ｗｓ×Ｄｓ）／（Ｗｒ×Ｄｒ）
Ｗｓ：サンプルの透湿による重量変化
Ｗｒ：比較例２の透湿による重量変化
Ｄｓ：サンプルの膜厚
Ｄｒ：比較例２の膜厚
なお、この水蒸気透過量（相対比）は、低い方が好ましい。
［１−５］動的粘弾性試験
各実施例および各比較例の熱硬化性樹脂組成物について、内径５０ｍｍのアルミ製のカップに２．０ｇ滴下したものについて、１００℃にセットした熱風乾燥機内に０．５時間静置後、１５０℃に昇温後、さらに２時間静置することで、硬化物を得た。その硬化物について、幅５〜１０ｍｍ×長さ１５〜３０ｍｍ×厚み０．５〜１ｍｍのフィルムを試験用サンプルとして作成し、下記条件により−１５０℃〜２６０℃における動的粘弾性試験を行った。条件は以下の条件となる。
測定条件−
チャック間距離：５〜２０ｍｍ
昇温速度：−１５０℃〜２６０℃の温度範囲で３℃/分
測定周波数：１０Ｈｚ
測定装置：ＥＸＳＴＡＲ６０００  ＤＭＳ６１００
[２]（Ａ）ポリシロキサンの合成
（合成例１）
Ｍｗ＝３０００のヒドロキシ末端ポリジフェニルジメチルシロキサン（モメンティブ株式会社製、商品名：ＹＦ３８０４）３０．０ｇ、エポキシ基含有アルコキシシランとして、２−（３，４−エポキシシクロヘキシル）エチルトリメトキシシラン３３．２ｇ、１モル濃度塩酸水溶液８．６ｇを混合し、２−プロピルアルコール３２．０ｇを加えて２５℃で３時間反応させた。
【００８７】
この反応溶液の溶液量が９０．０ｇになるように２−プロピルアルコールで希釈し、水酸化カリウムを２部加えた後に、加熱して４時間還流操作を行った。その後、リン酸二水素ナトリウム水溶液（１０質量％）で中和してから、減圧下で揮発成分を除去し、得られたポリマーをトルエン/リン酸二水素ナトリウム水溶液（１０質量％）、トルエン/水層を用いて洗浄後、減圧下で揮発成分を除去してＭｗ＝１９６０のポリシロキサン（Ａ−１）を得た。
【００８８】
このポリシロキサン（Ａ−１）のエポキシ当量を評価したところ、４７０であった。
（合成例２）
合成例１において、各原料の使用量を表１に記載のものに変更したこと以外は合成例１と同様の条件で反応させ、反応溶液を得た。
この反応溶液の溶液量が７８．０ｇになるようにイソプロピルアルコールで希釈し、水酸化カリウムを０．４部加えた後に、加熱して４時間還流操作を行った。その後、合成例１と同様にして、中和、減圧下での揮発成分の除去、洗浄を行い、Ｍｗ＝３８００のポリシロキサン（Ａ−２）を得た。
【００８９】
このポリシロキサン（Ａ−２）のエポキシ当量を評価したところ、６５１であった。
（合成例３）
Ｍｗ＝３０００のヒドロキシ末端ポリジフェニルジメチルシロキサン（モメンティブ株式会社製、商品名：ＹＦ３８０４）３０．０ｇ、エポキシ基含有アルコキシシランとして２−（３，４−エポキシシクロヘキシル）エチルトリメトキシシラン３．７ｇ、１０％テトラメチルアンモニウムヒドロキシド水溶液１．２ｇを混合し、２−プロピルアルコール３３．７ｇを加えて、加熱して７時間還流操作を行った。
【００９０】
その後、得られた反応溶液を、合成例１と同様にして、中和、減圧下での揮発成分の除去、洗浄を行い、Ｍｗ＝３６２０のポリシロキサン（Ａ−３）を得た。
このポリシロキサンのエポキシ当量を評価したところ、２２２６であった。
（合成例４）
撹拌機、温度計、滴下漏斗、還流冷却管を備えた反応容器に、２−（３，４−エポキシシクロヘキシル） エチルトリメトキシシラン２０．１ｇ 、ジメチルジメトキシシラン１．３６ｇ 、ジフェニルジメトキシシラン２．８０ｇ、メチルイソブチルケトン７５．０
ｇ 、トリエチルアミン２．６０ ｇ を加え、室温で混合した。次いで、脱イオン水２０
．２ ｇ を滴下漏斗より３０分間かけて滴下したのち、還流下で混合しつつ、８０℃で８時間反応させた。
【００９１】
反応終了後、得られた反応溶液から有機層を取り出し、リン酸二水素ナトリウム水溶液（１０質量％）で、洗浄後の水が中性になるまで洗浄したのち、減圧下で溶媒および水を留去して、Ｍｗ＝１６６０のポリシロキサン（Ａ−４）を得た。このポリシロキサン（Ａ−４）のエポキシ当量を評価したところ、２４７であった。
（合成例５）  
Ｍｗ＝７４０のヒドロキシ末端メチルフェニルポリシロキサン５９．２ｇ、エポキシ基含有アルコキシシランとして２−（３，４−エポキシシクロヘキシル）エチルトリメトキシシラン  ２０．８ｇ、１モル濃度塩酸水溶液６．９８ｇを混合し、２−プロピルアルコール３９．３ｇを加えて２５℃で３時間反応させた。
得られた反応液に、２−プロピルアルコール５０．２ｇと水酸化カリウムを０．４８ｇ加えた後、加熱して９時間還流操作を行った。その後、リン酸二水素ナトリウム水溶液（１０質量％）で反応液を中和してから、減圧下で揮発成分を除去し、得られたポリマーをトルエン／リン酸二水素ナトリウム水溶液（１０質量％）、トルエン／水層を用いて洗浄後の水が中性になるまで洗浄後、減圧下で揮発成分を除去してＭｗ＝１９００のポリシロキサン（Ａ−５）を得た。
このポリシロキサン（Ａ−５）のエポキシ当量を評価したところ、９１７であった。
【００９２】
【表１】
0005891617.tif 000004
【００９３】
［３］実施例および比較例（半導体デバイス用部材の製造）
（実施例１〜５、比較例１〜２）
以下に示す各成分を表２に示す割合で配合し、以下に示す方法にしたがって熱硬化性樹脂組成物を調製した。
【００９４】
（Ａ）ポリシロキサンと、（Ｂ）エポキシ化合物（Ｃ）硬化剤として酸無水物を室温、大気雰囲気下で混合し、全体が均一になるまで撹拌を行ったのちに、（Ｄ）硬化触媒を加えてさらに撹拌をおこなった。
（各成分の詳細）
（Ａ）  ポリシロキサン
（Ａ−１）  合成例１で作成したポリシロキサン
（Ａ−２）  合成例２で作成したポリシロキサン
（Ａ−３）  合成例３で作成したポリシロキサン
（Ａ−４）  合成例４で作成したポリシロキサン
（Ａ−５）  合成例５で作成したポリシロキサン
（Ｂ）  エポキシ化合物
（Ｂ−１）  シクロヘキサンジメタノールジグリシジルエーテル
（Ｂ−２）  ３，４−エポキシシクロヘキセニルメチル−３′４′−エポキシシクロヘキセンカルボキシレート
（Ｂ−３）  ２，２‐ビス［４‐（グリシジルオキシ）シクロヘキシル］プロパン 
（三菱化学社製 ＹＸ−８０００）
（Ｃ）  硬化剤  ４−メチルヘキサヒドロ無水フタル酸/ヘキサヒドロ無水フタル酸混合
物
ＭＨ７００（新日本理化株式会社）
（Ｄ）  硬化触媒  メチルトリブチルホスホニウムジメチルホスフェート
ヒシコーリン  ＰＸ−４ＭＰ  （日本化学工業株式会社）
【００９５】
【表２】
0005891617.tif 000005
【００９６】
［４］評価
上述の［３］のようにして得られた実施例１〜２および比較例１〜３の熱硬化性樹脂組成物、およびその硬化物を用いて［１］に示した評価方法で物性評価を行った。得られた物性評価結果については表３に示す。なお、エポキシ当量についても併せて表３に示す。
【００９７】
【表３】
0005891617.tif 000006
【００９８】
（Ａ）エポキシ基を有するポリシロキサンのエポキシ当量および（Ａ）と（Ｂ）エポキシ化合物のエポキシ当量の合計および、１５０℃での貯蔵弾性率が１．５０×１０７〜１．２０×１０９Ｐａの範囲内にある実施例１、２については、外観が良好であり、かつガス透過性の指標となる水蒸気透過量も低く、ガスバリア性に優れた半導体デバイス用部材である。一方、比較例１については（Ａ）エポキシ基を有するポリシロキサンのエポキシ当量が大きすぎるため、外観が不良であり、かつガス透過性の指標となる水蒸気透過量も高く、ガスバリア性も劣る。また、比較例２については（Ａ）エポキシ基を有するポリシロキサンのエポキシ当量が小さすぎ、かつ１５０℃での貯蔵弾性率が高すぎるため、応力が緩和できず、外観が不良である。さらに比較例３については、エポキシ基を有するポリシロキサンを含まず、また、１５０℃での貯蔵弾性率が高すぎることから、応力が緩和できず、外観が不良である。
また、上述の［３］のようにして得られた実施例３〜５の熱硬化性樹脂組成物、およびその硬化物を用いて［１］に示した評価方法で物性評価を行った。得られた物性評価結果については表４に示す。なお、エポキシ当量についても併せて表４に示す。
【００９９】
【表４】
0005891617.tif 000007
【０１００】
また、次のようにしてヒートサイクル試験を行った。実施例２〜５及び比較例２で得られた熱硬化性樹脂組成物（封止材）を市販のポリフタルアミド性パッケージにポッティングし、１００℃で０．５時間静置した後、１５０℃で２時間静置することで硬化させた。このようにして得られた封止材液を塗布したパッケージをタバイエスペック社製小型環境試験器ＳＨ−２４１に入れ、「−４０℃で３０分間保持し、−４０℃から１００℃に１時間かけて昇温し、１００℃で３０分間保持し、１００℃から−４０℃に１時間かけて降温する」という温度サイクルを１サイクルとして、５０サイクルの温度サイクル試験を実施した。５０サイクル後にサンプルを取り出し、顕微鏡を用いてカップと封止剤液の接触部分の剥離の有無を観察した。
その結果、実施例２ではポリフタルアミドへの密着性は良好だったが、硬化させた封止材（封止材層）に一部ヒビが観察された。実施例３〜５では割れはなく、ポリフタルアミドへの密着性も良好であった。一方で、比較例２では硬化させた封止材（封止材層）に割れが生じ、基材からの剥れが見られた。
（Ａ）エポキシ基を有するポリシロキサンのエポキシ当量、および（Ａ）と（Ｂ）エポキシ化合物のエポキシ当量の合計および、１５０℃での貯蔵弾性率が１．４０×１０７〜１．２０×１０９Ｐａの範囲内にある実施例３〜５については、外観が良好であり、かつガス透過性の指標となる水蒸気透過量も低く、ガスバリア性に優れた半導体デバイス用部材である。
また、（Ａ）ポリシロキサンのエポキシ当量が８５０〜９５０ｇ／当量であり、かつ、（Ａ）と（Ｂ）の混合後のエポキシ当量が４００〜６００ｇ／当量の範囲であると、貯蔵弾性率が１．４０×１０７Ｐａ〜２．０×１０８Ｐａという比較的硬度の低い半導体デバイス用部材が得られ、特に応力緩和に優れ、ヒートショック試験等で良好な結果が得られる。
［５］実施例（半導体デバイスの作成）
以下のようにして、実施例２で得られた熱硬化性樹脂組成物を用いて半導体デバイスを作製し、その評価を行った。
【０１０１】
（半導体発光素子、およびパッケージ）
半導体発光素子として、サファイア基板を用いて形成された３５０μｍ角、主発光ピーク波長４５０ｎｍのＩｎＧａＮ系ＬＥＤチップ１個を、シリコーン樹脂ベースの透明ダイボンドペーストを用いて、３５２８ＳＭＤ型ＰＰＡ樹脂パッケージのキャビティ底面上に接着した。接着後、１５０℃、２時間の加熱によりダイボンドペーストを硬化させたうえで、直径２５μｍのＡｕ線を用いてＬＥＤチップ側の電極とパッケージ側の電極とを接続した。ボンディングワイヤは２本とした。
【０１０２】
（封止材形成液）
半導体デバイス用部材（封止材）として実施例２で得られた熱硬化性樹脂組成物１重量部に対し、赤色蛍光体としてＣａＡｌＳｉ（ＯＮ）3：Ｅｕ（三菱化学社製、ＢＲ−１０
２Ｃ）０．００６５０重量部と、緑色蛍光体としてβ型サイアロン（三菱化学社製、ＢＧ−６０１Ｂ）０．０６０５重量部と、無機微粒子（チキソ剤）としてアエロジルＲＸ−２００（日本アエロジル社製）０．０４重量部を添加し、全体が均一になるまで攪拌を行った。次いで、（Ｄ）硬化触媒としてメチルトリブチルホスホニウムジメチルホスフェート０．００２重量部をさらに加えて撹拌を行い、封止材形成液とした。
【０１０３】
（半導体発光デバイスの作製）
前記封止材形成液４μＬを、エアーディスペンサーを用いて、前記半導体発光素子を設置した半導体発光装置に注液し、１００℃で０．５時間保持、次いで１５０℃で２時間保持して前記封止材形成液を硬化させ、半導体発光装置（白色ＬＥＤ）を得た。
【０１０４】
（半導体発光デバイスの評価）
半導体発光装置に２０ｍＡの電流を通電したところ、白色光が得られた。
【符号の説明】
【０１０５】
１      半導体発光素子
２      樹脂成形体
３      ボンディングワイヤー
４      蛍光体を含む封止材層（蛍光体層）
５      リードフレーム
【図１】
0005891617.tif 000008